(57)【特許請求の範囲】
【請求項１】
電極群、非水電解質およびこれらを収容する電槽缶を具備するリチウム二次電池であって、
前記電極群は、正極、負極、前記正極と負極との間に介在する隔離層を含み、前記正極と前記負極とが、前記隔絶層を介して捲回されることにより構成されており、
前記負極は、Ｓｉ単体、ＳｉＯx（０＜ｘ＜２）、およびリチウム金属よりなる群から選択される少なくとも１種を含み、
前記電極群のエネルギー密度が、７００Ｗｈ／Ｌ以上となるように充電終止電圧および放電終止電圧が設定されており、
前記隔離層は、樹脂多孔膜および多孔質耐熱層を含み、前記多孔質耐熱層は、前記樹脂多孔膜の表面上に設けられており、
前記隔離層の厚みが、２４μｍ以下であり、
前記正極と前記負極との間で内部短絡が生じたときの短絡面積Ａと、発熱による前記多孔質耐熱層の減少面積Ｂとが、１≦（Ａ＋Ｂ）／Ａ≦１０を満たし、
前記樹脂多孔膜の厚みＣと、前記多孔質耐熱層の厚みＤとの比率：Ｃ／Ｄが、２．４≦Ｃ／Ｄ≦８を満たす、リチウム二次電池。
【請求項２】
前記隔離層の厚みが、１２．５μｍ以上である、請求項１記載のリチウム二次電池。
【請求項３】
前記多孔質耐熱層の厚みが、１μｍ以上、１０μｍ以下である、請求項１記載のリチウム二次電池。
【請求項４】
前記多孔質耐熱層は、耐熱性樹脂を含む、請求項１記載のリチウム二次電池。
【請求項５】
前記多孔質耐熱層は、前記樹脂多孔膜の前記正極側に配置されている、請求項１記載のリチウム二次電池。
【請求項６】
前記多孔質耐熱層は、前記負極の活物質層以上の面積を有する、請求項１記載のリチウム二次電池。
【請求項７】
前記正極は、Ｎｉ元素を含むリチウム含有複合酸化物を含む、請求項１に記載のリチウム二次電池。
【請求項８】
充電終止電圧が、４．２Ｖよりも高く設定されている、請求項１記載のリチウム二次電池。
【請求項９】
電極群、非水電解質およびこれらを収容する電槽缶を具備するリチウム二次電池であって、
前記電極群は、正極、負極、前記正極と負極との間に介在する隔離層を含み、前記正極と前記負極とが、前記隔絶層を介して捲回されることにより構成されており、
前記負極は、Ｓｉ単体、ＳｉＯx（０＜ｘ＜２）、およびリチウム金属よりなる群から選択される少なくとも１種を含み、
前記電極群のエネルギー密度が、７００Ｗｈ／Ｌ以上となるように充電終止電圧および放電終止電圧が設定されており、
前記隔離層は、樹脂多孔膜および多孔質耐熱層を含み、前記多孔質耐熱層は、絶縁性フィラーおよび結着剤を含み、
前記隔離層の厚みが、２４μｍ以下であり、
前記正極と前記負極との間で内部短絡が生じたときの短絡面積Ａと、発熱による前記多孔質耐熱層の減少面積Ｂとが、１≦（Ａ＋Ｂ）／Ａ≦１０を満たし、
前記樹脂多孔膜の厚みＣと、前記多孔質耐熱層の厚みＤとの比率：Ｃ／Ｄが、２．４≦Ｃ／Ｄ≦８を満たす、リチウム二次電池。
【請求項１０】
前記隔離層の厚みが、１２．５μｍ以上である、請求項９記載のリチウム二次電池。
【請求項１１】
前記多孔質耐熱層の厚みが、１μｍ以上、１０μｍ以下である、請求項９記載のリチウム二次電池。
【請求項１２】
前記多孔質耐熱層は、前記正極の表面上に設けられている、請求項９記載のリチウム二次電池。
【請求項１３】
前記正極は、Ｎｉ元素を含むリチウム含有複合酸化物を含む、請求項９記載のリチウム二次電池。
【請求項１４】
充電終止電圧が、４．２Ｖよりも高く設定されている、請求項９記載のリチウム二次電池。
【発明の詳細な説明】
【技術分野】
【０００１】
本発明は、エネルギー密度の高い電極群を含むリチウム二次電池に関し、詳しくは短絡に対する耐性に優れたリチウム二次電池に関する。
【背景技術】
【０００２】
リチウム二次電池は、高容量電源として注目されており、特にポータブル機器用電源として期待されている。一般的なリチウム二次電池は、電極群、非水電解質およびこれらを収容する電槽缶を具備する。電極群は、正極、負極およびこれらの間に介在する樹脂多孔膜（多孔質樹脂フィルム）を含む。樹脂多孔膜は、正極と負極とを電子的に絶縁するとともに非水電解質を保持する役割を有する。正極は、例えばコバルト酸リチウムを活物質として含み、負極は、黒鉛を活物質として含む。
【０００３】
現在、リチウム二次電池の更なる高容量化を目指した研究が進められている。しかし、正極活物質に用いられるコバルト酸リチウムの理論容量は、約１５０ｍＡｈ／ｇであり、負極活物質である黒鉛の理論容量は、約３７０ｍＡｈ／ｇである。これらの理論容量は、それほど高いとは言えない。よって、電極群のエネルギー密度が７００Ｗｈ／Ｌ以上であるリチウム二次電池を安定供給することは困難である。そこで、理論容量の高い活物質を利用する検討が進められている。
【０００４】
例えば、負極活物質としてＳｉを用いた、電極群のエネルギー密度が７００Ｗｈ／Ｌを上回るリチウム二次電池が提案されている（特許文献１）。また、リチウム二次電池の充電終止電圧を高く設定することにより、正極活物質の利用率を高め、高容量を達成することも提案されている（特許文献２）。また、Ｎｉ元素を含むリチウム含有複合酸化物を正極活物質として用いることにより、リチウム二次電池のエネルギー密度を高めることができる。
【特許文献１】特開平７−２９６０２号公報
【特許文献２】特開２００５−８５６３５号公報
【発明の開示】
【発明が解決しようとする課題】
【０００５】
上記のように、近年は電極群のエネルギー密度が７００Ｗｈ／Ｌ以上であるリチウム二次電池の安定供給が望まれている。しかし、電極群のエネルギー密度が高くなると、内部短絡時に放出される熱エネルギーが大きくなる。特に、釘刺し試験に伴う内部短絡時の安全性は、顕著に低下する。
【課題を解決するための手段】
【０００６】
本発明は、上記課題を鑑みてなされたものであり、エネルギー密度の高いリチウム二次電池の内部短絡時の安全性や保存特性を高めることを目的とする。
すなわち、本発明は、電極群、非水電解質およびこれらを収容する電槽缶を具備するリチウム二次電池であって、電極群は、正極、負極、正極と負極との間に介在する隔離層を含み、電極群のエネルギー密度が、７００Ｗｈ／Ｌ以上となるように充電終止電圧および放電終止電圧が設定されており、隔離層は、多孔質耐熱層を含んでおり、正極と負極との間で内部短絡が生じたときの短絡面積Ａと、発熱による多孔質耐熱層の減少面積Ｂとが、１≦（Ａ＋Ｂ）／Ａ≦１０を満たす、リチウム二次電池およびこれを含む充放電システムに関する。
【０００７】
ここで、短絡面積Ａとは、短絡発生直後（すなわち隔離層の溶融もしくは焼失が起こる前）の隔離層の当該短絡による欠損面積である。一方、減少面積Ｂとは、当該短絡による発熱により溶融もしくは焼失した多孔質耐熱層の面積である。例えば、釘刺し試験の場合、釘の長さ方向に対して垂直な断面積Ｓが短絡面積Ａに相当する。また、釘刺し後、３０秒以上経過したときの多孔質耐熱層の欠損面積が、Ａ＋Ｂに相当する。
釘刺し試験とは、完成した電池に釘を刺し、これにより正極、負極および隔離層を同時に貫き、強制的に短絡部を形成する試験である。
【０００８】
多孔質耐熱層は、負極、正極または樹脂多孔膜の表面上に設けられている。
隔離層は、多孔質耐熱層を１層だけ含んでもよく、複数層含んでもよい。
隔離層は、多孔質耐熱層だけを含む場合と、多孔質耐熱層および樹脂多孔膜を含む場合がある。
【０００９】
隔離層が、多孔質耐熱層および樹脂多孔膜を含む場合、多孔質耐熱層は、負極の活物質層以上の面積（寸法）を有することが望ましい。なお、負極は、シート状の集電体と、集電体に担持された負極活物質層とを具備する。ここで、負極の活物質層の面積とは、負極の両面に担持された活物質層の面積の合計ではなく、負極の片面に担持された活物質層の面積をいう。
【００１０】
負極のシート状の集電体は、所定の幅と所定の長さを有する帯状である。同様に、負極活物質層も、所定の幅と所定の長さを有する帯状である。正極も、シート状の集電体と、集電体に担持された正極活物質層とを具備する。正極のシート状の集電体は、所定の幅と所定の長さを有する帯状である。同様に、正極活物質層も、所定の幅と所定の長さを有する帯状である。電極群は、正極と負極とを、隔離層を介して捲回することで構成される。
【００１１】
隔離層が、多孔質耐熱層および樹脂多孔膜を含む場合、多孔質耐熱層は、正極の表面上または樹脂多孔膜の表面上に設けられていることが望ましい。
【００１２】
多孔質耐熱層が、樹脂多孔膜の表面上に設けられている場合、多孔質耐熱層は、樹脂多孔膜の正極側に配置されていることが望ましい。
【００１３】
多孔質耐熱層は、例えば、絶縁性フィラーおよび結着剤を含む場合と、耐熱性樹脂を含む場合がある。
負極は、例えばリチウムと合金化可能な元素を含む物質およびリチウム金属よりなる群から選択される少なくとも１種を含む。
正極は、例えばＮｉ元素を含むリチウム含有複合酸化物を含む。
本発明は、リチウム二次電池の充電終止電圧を、４．２Ｖよりも高く設定する場合に、特に有効である。
【００１４】
隔離層の厚みは、２４μｍ以下が好適であり、例えば１０〜２４μｍもしくは１２．５〜２４μｍが好適である。
多孔質耐熱層の厚みは、１〜２０μｍが好適であり、例えば１〜１０μｍが好適である。
樹脂多孔膜の厚みは、８〜１８μｍが好適である。
【００１５】
本発明は、特に、電極群、非水電解質およびこれらを収容する電槽缶を具備するリチウム二次電池であって、電極群は、正極、負極、前記正極と負極との間に介在する隔離層を含み、正極と負極とが、隔絶層を介して捲回されることにより構成されており、負極は、リチウムと合金化可能な元素を含む物質およびリチウム金属よりなる群から選択される少なくとも１種を含み、電極群のエネルギー密度が、７００Ｗｈ／Ｌ以上となるように充電終止電圧および放電終止電圧が設定されており、隔離層は、樹脂多孔膜および多孔質耐熱層を含み、多孔質耐熱層は、樹脂多孔膜の表面上に設けられており、隔離層の厚みが、２４μｍ以下であり、正極と負極との間で内部短絡が生じたときの短絡面積Ａと、発熱による多孔質耐熱層の減少面積Ｂとが、１≦（Ａ＋Ｂ）／Ａ≦１０を満たし、樹脂多孔膜の厚みＣと、多孔質耐熱層の厚みＤとの比率：Ｃ／Ｄが、２．４≦Ｃ／Ｄ≦８を満たすリチウム二次電池（電池Ｘ）に関する。
【００１６】
電池Ｘにおいては、多孔質耐熱層は、耐熱性樹脂を含むことが好ましい。多孔質耐熱層は、樹脂多孔膜の正極側に配置されていることが好ましい。多孔質耐熱層は、負極の活物質層以上の面積を有することが好ましい。
【００１７】
本発明は、特に、電極群、非水電解質およびこれらを収容する電槽缶を具備するリチウム二次電池であって、電極群は、正極、負極、前記正極と負極との間に介在する隔離層を含み、正極と負極とが、隔絶層を介して捲回されることにより構成されており、負極は、リチウムと合金化可能な元素を含む物質およびリチウム金属よりなる群から選択される少なくとも１種を含み、電極群のエネルギー密度が、７００Ｗｈ／Ｌ以上となるように充電終止電圧および放電終止電圧が設定されており、隔離層は、樹脂多孔膜および多孔質耐熱層を含み、多孔質耐熱層は、絶縁性フィラーおよび結着剤を含み、隔離層の厚みが、２４μｍ以下であり、正極と負極との間で内部短絡が生じたときの短絡面積Ａと、発熱による多孔質耐熱層の減少面積Ｂとが、１≦（Ａ＋Ｂ）／Ａ≦１０を満たし、樹脂多孔膜の厚みＣと、多孔質耐熱層の厚みＤとの比率：Ｃ／Ｄが、２．４≦Ｃ／Ｄ≦８を満たすリチウム二次電池（電池Ｙ）に関する。
【００１８】
電池Ｙにおいては、多孔質耐熱層は、正極の表面上に設けられていることが好ましい。
電池ＸおよびＹにおいては、リチウムと合金化可能な元素を含む物質は、Ｓｉ単体および／またはＳｉＯx（０＜ｘ＜２）である。正極は、Ｎｉ元素を含むリチウム含有複合酸化物を含むことが好ましい。電池の充電終止電圧は、４．２Ｖよりも高く設定されていることが好ましい。
【発明の効果】
【００１９】
正極と負極との間で短絡が生じた場合、従来の隔離層は樹脂多孔膜だけを含むため、発熱によって溶融する。これにより、短絡部の面積は、短絡面積Ａと隔離層の減少面積との合計に拡大し、さらに発熱量が増大する。短絡発生時の発熱量は、電極群のエネルギー密度が７００Ｗｈ／Ｌを超えると、顕著に増大する。特に、高温環境に保存中に内部短絡が発生し、短絡部が拡大すると、発熱は大きく加速される。一方、本発明の隔離層は、多孔質耐熱層を有し、短絡時の発熱による多孔質耐熱層の減少面積Ｂが小さく制限されている。よって、短絡の継続時間を短くでき、発熱量の増大や発熱の加速を抑制できる。よって、本発明によれば、高エネルギー密度でありながら、内部短絡時の安全性や保存特性に優れたリチウム二次電池を得ることができる。
【発明を実施するための最良の形態】
【００２０】
本発明のリチウム二次電池は、電極群、非水電解質およびこれらを収容する電槽缶を具備し、電極群は、正極、負極、正極と負極との間に介在する隔離層を含み、電極群のエネルギー密度は、７００Ｗｈ／Ｌ以上である。隔離層は、多孔質耐熱層を含んでおり、正極と負極との間で内部短絡が生じたときの短絡面積Ａと、その内部短絡による多孔質耐熱層の減少面積Ｂとは、１≦（Ａ＋Ｂ）／Ａ≦１０を満たす。
【００２１】
内部短絡は、例えば、正極と負極との間に導電性を有する異物が混入すると発生しやすい。内部短絡時の安全性は、通常、釘刺し試験により評価される。釘刺し試験において、釘が正極、負極および隔離層を同時に貫くと、短絡部が形成される。
【００２２】
従来の一般的なリチウム二次電池では、隔離層として、樹脂多孔膜だけが用いられている。樹脂多孔膜は、ポリオレフィンのみからなり、もしくはポリオレフィンを主成分（例えば９５重量％以上がポリオレフィン）とする。よって、樹脂多孔膜は、耐熱性が低く、発熱により溶融しやすい。その結果、短絡部は、短絡面積Ａに比べて飛躍的に拡大し、発熱量は一挙に増大する。一方、本発明に係る隔離層は、多孔質耐熱層を含んでおり、多孔質耐熱層は発熱による溶融や焼失が起こりにくい。よって、短絡部の拡大に起因する発熱量の増大や発熱の促進を回避でき、内部短絡に対する耐性は大きく向上する。
【００２３】
図１は、正極と負極との間で内部短絡が生じたときの短絡部付近の断面模式図である。正極１と負極２とは、隔離層３を介して交互に配置されている。隔離層３は、多孔質耐熱層（図示せず）を含む。仮に導電性の異物４が隔離層３を貫通した場合、正極１と負極２との間には、短絡部が形成される。本発明のリチウム二次電池は、電極群が７００Ｗｈ／Ｌ以上の高エネルギー密度を有する。よって、正極１と負極２の化学的ポテンシャルが高い状態（すなわち電池の充電状態）で短絡部が形成された場合、多量の発熱が生じ、短絡部付近の多孔質耐熱層は、溶融、焼失もしくは変形する。その結果、隔離層３の欠損面積（すなわち短絡部の面積）は、短絡面積Ａと多孔質耐熱層の減少面積Ｂとの合計に拡大する。隔離層３が樹脂多孔膜を含む場合、樹脂多孔膜の面積は多孔質耐熱層以上に減少する。よって、隔離層３の欠損面積（すなわち短絡部の面積）は、事実上、多孔質耐熱層の欠損面積と見なすことができる。
【００２４】
電極群のエネルギー密度が７００Ｗｈ／Ｌ以上である場合、１０＜（Ａ＋Ｂ）／Ａになるまで多孔質耐熱層の欠損面積が拡大すると、発熱量は加速度的に大きくなる。特に高温環境下に置かれた電池の場合、高温下では内部抵抗が低下するため、短絡に伴う電流が増加し、発熱量の増大は顕著となる。よって、電池の内部短絡時の安全性は急激に低下する。一方、（Ａ＋Ｂ）／Ａ≦１０であれば、正極と負極の化学的ポテンシャルが高い場合でも、発熱を最小限に抑制することが可能である。発熱を効果的に抑制する観点からは、例えば（Ａ＋Ｂ）／Ａ≦９、もしくは、（Ａ＋Ｂ）／Ａ≦７が好適である。
【００２５】
多孔質耐熱層は、耐熱性材料を含む。耐熱性材料には、例えば、無機酸化物、セラミックスおよび耐熱性樹脂が含まれる。これらは単独で用いてもよく、複数種を組み合わせて用いてもよい。ここで、耐熱性樹脂は、２６０℃以上の熱変形温度を有することが望ましい。ここで、熱変形温度とは、アメリカ材料試験協会の試験法ＡＳＴＭ−Ｄ６４８に準拠して、１．８２ＭＰａの荷重で求められる荷重たわみ温度である。また、耐熱性樹脂は、１３０℃以上のガラス転移温度（Ｔｇ）を有することが望ましい。
【００２６】
隔離層は、上記のような多孔質耐熱層を１層だけ含んでもよく、複数層含んでもよい。
多孔質耐熱層は、例えば、負極、正極または樹脂多孔膜の表面上に設けられている。ただし、多孔質耐熱層は、負極と正極の表面に設けてもよく、正極と樹脂多孔膜の表面に設けてもよく、樹脂多孔膜と負極の表面に設けてもよく、負極と正極と樹脂多孔膜の表面に設けてもよい。また、多孔質耐熱層は、負極からも、正極からも、樹脂多孔膜からも独立したシートとして、正極と負極との間に介在させることもできる。ただし、多孔質耐熱層は、正極の少なくとも一方の面、負極の少なくとも一方の面、または、樹脂多孔膜の少なくとも一方の面に、接着されていることが望ましい。
【００２７】
隔離層は、多孔質耐熱層だけを含むよりも、多孔質耐熱層および樹脂多孔膜を含むことが望ましい。樹脂多孔膜は、ポリオレフィンを含むため、柔軟性を有する。よって、多孔質耐熱層と樹脂多孔膜を含む隔離層は、多孔質耐熱層だけを含む隔離層に比べて、耐久性が高くなる。また、樹脂多孔膜は、非水電解質を保持する能力においても優れている。
【００２８】
正極と負極との接触を防止する観点からは、通常、負極の方が正極よりも面積が広いため、多孔質耐熱層を負極の表面上に設けることが多い。しかし、電池の電圧低下不良を未然に防止する観点からは、多孔質耐熱層を正極の表面上に設けるか、または樹脂多孔膜の表面に設けて正極と対面させることが望ましい。
多孔質耐熱層を負極の表面上に設ける場合に限らず、多孔質耐熱層の面積は、負極活物質層の面積よりも大きくすることが望ましい。すなわち、多孔質耐熱層を正極または樹脂多孔膜の表面上に設ける場合にも、電池の信頼性を高める観点からは、多孔質耐熱層の面積を負極活物質層の面積よりも大きくすることが望ましい。多孔質耐熱層の面積を負極活物質層の面積よりも大きくすることにより、充放電の繰返しや保存により電極群に歪みが生じても、正極と負極との接触が防止され、電池電圧の低下を抑制できる。
【００２９】
隔離層が、多孔質耐熱層および樹脂多孔膜を含む場合、多孔質耐熱層は、正極の表面上に設けるか、樹脂多孔膜の表面上に設けることが望ましい。
電極群において、Ｆｅ、Ｎｉ、Ｃｕ等の導電性異物が正極の表面上に付着すると、その後の充放電で異物が溶解するため、負極の表面上で再析出しやすい。この場合、負極上の析出物が生長し、最終的に正極に達する可能性がある。このような短絡が起こると、電池の電圧低下不良が起こる。一方、正極の表面上に多孔質耐熱層を設けると、電極群に導電性の異物が混入しても、正極表面の高電位箇所が多孔質耐熱層により保護される。よって、異物は溶解しにくくなり、負極の表面上で析出しにくくなる。よって、電池の電圧低下不良を未然に防止できる。
負極がリチウムと合金化可能な元素（例えばケイ素）を含む場合、充放電に伴う負極の体積変化は大きくなる。よって、負極の表面上に多孔質耐熱層を設けると、多孔質耐熱層が破損しやすい。負極がリチウムと合金化可能な元素を含む場合でも、多孔質耐熱層を正極の表面上に設けることにより、多孔質耐熱層の破損を防止できる。
【００３０】
多孔質耐熱層を樹脂多孔膜の表面上に設ける場合、多孔質耐熱層と樹脂多孔膜とが一体化されるため、隔離層の強度が強くなり、電極群の構成が容易になり、電池の生産性が向上する。
多孔質耐熱層を樹脂多孔膜の表面上に設ける場合も、多孔質耐熱層を樹脂多孔膜の正極側に配置することが望ましい。樹脂多孔膜に含まれるポリオレフィン（例えばポリエチレンやポリプロピレン）は、高電圧かつ高温環境下では、酸化される可能性がある。樹脂多孔膜の表面でポリオレフィンが酸化されると、樹脂多孔膜が変質し、もしくは目詰まりを起こし、電池特性が低下する可能性がある。一方、多孔質耐熱層を樹脂多孔膜の正極側に配置することにより、樹脂多孔膜が正極から保護され、正極電位によって樹脂多孔膜が劣化するのを防ぐことができる。
【００３１】
電極群のエネルギー密度の増加に伴い、電極群内の空隙は少なくなる傾向がある。さらに、充放電に伴う電極の膨張および収縮により、樹脂多孔膜が圧縮されるため、電解液が電極群内から押し出される傾向も大きくなる。よって、電極内のイオン伝導性は低下しやすくなる。イオン伝導性の低下は、一般的に負極よりも空隙の少ない正極において顕著である。一方、圧縮されにくい多孔質耐熱層を正極側に配置すると、正極近傍に、電解液を豊富に確保することが可能となり、良好な特性を維持することが可能となる。
【００３２】
エネルギー密度を高めるために、正極と負極に高容量の材料を用いる場合、負極活物質には、合金材料（例えばケイ素合金やスズ合金）やケイ素酸化物（例えばＳｉＯ）が適している。しかし、高容量の材料は、充放電に伴う膨張および収縮が大きい。よって、多孔質耐熱層を負極側に配置すると、多孔質耐熱層が損傷する可能性がある。以上のような観点から、多孔質耐熱層を正極側に配置することが望ましい。
【００３３】
多孔質耐熱層は、例えば、絶縁性フィラーおよび結着剤を含む場合と、耐熱性樹脂からなる場合があるが、特に限定されない。絶縁性フィラーおよび結着剤を含む多孔質耐熱層は、機械強度が比較的高いので、耐久性が高い。ここで、絶縁性フィラーおよび結着剤を含む多孔質耐熱層は、絶縁性フィラーを主成分とする。例えば多孔質耐熱層の８０重量％以上が絶縁性フィラーである。また、耐熱性樹脂からなる多孔質耐熱層は、例えば２０重量％を超える耐熱性樹脂を含む。
【００３４】
耐熱性樹脂からなる多孔質耐熱層は、絶縁性フィラーを主成分として含む多孔質耐熱層に比べ、柔軟性が高い。これは絶縁性フィラーよりも耐熱性樹脂の方が柔軟なためである。よって、耐熱性樹脂からなる多孔質耐熱層は、充放電に伴う極板の膨張および収縮に追従しやすく、高い耐熱性を保持できる。よって、釘刺し安全性も高くなる。
【００３５】
耐熱性樹脂からなる多孔質耐熱層は、例えば８０重量％未満の絶縁性フィラーを含むことができる。絶縁性フィラーを含ませることにより、柔軟性と耐久性とのバランスに優れた多孔質耐熱層が得られる。耐熱性樹脂は多孔質耐熱層の柔軟性に寄与し、機械的強度の高い絶縁性フィラーは耐久性に寄与する。多孔質耐熱層に絶縁性フィラーを含ませることにより、電池の高出力特性が向上する。詳細は不明であるが、これは、柔軟性と耐久性との相乗効果により、多孔質耐熱層の空隙構造が適正化されるためと考えられる。良好な高出力特性を確保する観点から、耐熱性樹脂からなる多孔質耐熱層は、２５重量％〜７５重量％の絶縁性フィラーを含むことが望ましい。
【００３６】
多孔質耐熱層は、正極、負極および樹脂多孔膜の少なくとも１つの表面上に、多孔質耐熱層の原料をキャストして設けることができる。また、多孔質耐熱層が独立したシート状である場合には、正極と負極との間、正極と樹脂多孔膜との間、または、負極と樹脂多孔膜との間に、多孔質耐熱層からなるシートを配置する。
具体的には、例えば以下のような方法により多孔質耐熱層が形成される。
【００３７】
（i）絶縁性フィラーおよび結着剤を、液状成分と混合してペーストもしくはスラリーを調製し、これを正極、負極および樹脂多孔膜の少なくとも１つの表面上に塗布し、その後、液状成分を乾燥により除去する。結着剤は、絶縁性フィラー１００重量部あたり、０．５〜１０重量部が好適であるが、特に限定されない。
絶縁性フィラー、結着剤および液状成分の混合は、例えば双椀式練合機を用いて行う。得られたペーストもしくはスラリーは、例えばドクターブレードやダイコートを用いて、電極や樹脂多孔膜の表面上に塗布する。
【００３８】
（ii）耐熱性樹脂を溶媒に溶解させた樹脂溶液を、正極、負極および樹脂多孔膜の少なくとも１つの表面上に塗布し、その後、溶媒を乾燥により除去する。耐熱性樹脂を溶解させる溶媒は、特に限定されないが、Ｎ−メチル−２−ピロリドン（以下、ＮＭＰと略記）などの極性溶媒が好ましい。樹脂溶液には、耐熱性樹脂１００重量部あたり、５００重量部以下（好ましくは３３重量部〜３００重量部）の絶縁性フィラーを分散させてもよい。
【００３９】
（iii）上記（i）と同様に、絶縁性フィラーおよび結着剤を、液状成分と混合してペーストもしくはスラリーを調製し、これを平坦な基材上に塗着し、その後、液状成分を乾燥により除去する。次に、絶縁性フィラーおよび結着剤を含む多孔質耐熱層からなるシートを、基材から剥がし、電極間または電極と樹脂多孔膜との間に配置する。基材には、例えばガラス板やステンレス鋼（ＳＵＳ）製の板を用いる。
【００４０】
（iv）上記（ii）と同様に、耐熱性樹脂を溶媒に溶解させた樹脂溶液を、平坦な基材上に塗着し、その後、溶媒を乾燥により除去する。次に、耐熱性樹脂を含む多孔質耐熱層からなるシートを、基材から剥がし、電極間または電極と樹脂多孔膜との間に配置する。
【００４１】
上記（i）〜（iv）から選択される複数の多孔質耐熱層を併用してもよい。例えば、（i）または（iii）の多孔質耐熱層と（ii）または（iv）の多孔質耐熱層とを一体化してもよい。
【００４２】
多孔質耐熱層に含ませる絶縁性フィラーは、特に限定されないが、例えば、無機酸化物、セラミックスなどを用いることができる。また、繊維状の耐熱性樹脂を用いることもできる。これらのうちでは、特に無機酸化物が好ましい。無機酸化物としては、アルミナ、シリカ、チタニア、ジルコニア、マグネシア、イットリアなどが、電池内環境における化学的安定性の観点から好ましい。絶縁性フィラーは、１種を単独で用いてもよく、２種以上を組み合わせて用いてもよい。絶縁性フィラーのメディアン径は、０．０５〜１０μｍが好適である。
【００４３】
多孔質耐熱層に含ませる結着剤は、特に限定されないが、ポリフッ化ビニリデン（以下、ＰＶＤＦと略記）、日本ゼオン株式会社製のＢＭ−５００Ｂ（商品名）に代表されるアクリル系ゴム粒子、ポリテトラフルオロエチレン（以下、ＰＴＦＥと略記）などを用いることができる。ＰＴＦＥやＢＭ−５００Ｂを用いる場合、ペーストもしくはスラリーの増粘剤として、カルボキシメチルセルロース（以下、ＣＭＣと略記）、ポリエチレンオキシド（以下、ＰＥＯと略記）、日本ゼオン株式会社製のＢＭ−７２０Ｈ（商品名）に代表される変性アクリロニトリルゴムなどと組み合わせて用いることが好ましい。結着剤は、１種を単独で用いてもよく、２種以上を組み合わせて用いてもよい。
【００４４】
多孔質耐熱層を構成する耐熱性樹脂は、特に限定されないが、アラミド（芳香族ポリアミド）、ポリアミドイミド、セルロースなどを用いることができる。耐熱性樹脂は、１種を単独で用いてもよく、２種以上を組み合わせて用いてもよい。また、耐熱性樹脂と、他の樹脂とを組み合わせて用いてもよい。
【００４５】
本発明のリチウム二次電池は、電極群が７００Ｗｈ／Ｌ以上のエネルギー密度を有する。よって、正極および負極の活物質には、それぞれ理論容量の高い材料を用いることが望ましい。また、電極に含ませる任意成分（結着剤、導電剤など）の量は、できるだけ少量であることが望ましい。
【００４６】
負極は、通常、活物質およびこれを担持するシート状の集電体（芯材）を含む。負極集電体には、銅箔を用いることが好ましく、その厚みは、例えば５〜５０μｍである。負極活物質には、従来からリチウム二次電池の負極活物質として用いられている種々の物質を用いることができる。具体的には、例えば炭素材料（例えば黒鉛）、リチウムと合金化可能な元素を含む物質、リチウム金属などを用いることができる。ただし、容量を高くする観点からは、リチウムと合金化可能な元素を含む物質および／またはリチウム金属を用いることが望ましい。リチウムと合金化可能な元素を含む物質としては、Ｓｉを含む物質（Ｓｉ単体、ＳｉＯx（０＜ｘ＜２）など）、Ｓｎ単体、ＳｎＯ、Ｔｉなどを挙げることができる。リチウム金属には、リチウム単体のほかに、Ｌｉ−Ａｌなどのリチウム合金を用いることができる。負極活物質は、１種を単独で用いてもよく、２種以上を組み合わせて用いてもよい。なお、負極活物質は、集電体に直接蒸着してもよいが、活物質と少量の任意成分を含む合剤を集電体に担持させてもよい。任意成分としては、結着剤（ＰＶＤＦ、ポリアクリル酸など）や導電剤（アセチレンブラックなど）が挙げられる。
【００４７】
正極は、通常、活物質およびこれを担持するシート状の集電体（芯材）を含む。正極集電体には、アルミニウム箔を用いることが好ましく、その厚みは、例えば１０〜３０μｍである。正極活物質には、従来からリチウム二次電池の正極活物質として用いられている種々の物質を用いることができる。具体的には、例えばコバルト酸リチウム、ニッケル酸リチウム、マンガン酸リチウムのようなリチウム含有遷移金属酸化物を用いることができる。リチウム含有遷移金属酸化物の遷移金属の一部を他元素で置換してもよい。また、酸化物粒子の表面を、他元素で被覆してもよい。ただし、容量を高くする観点から、正極活物質は、Ｎｉ元素を含むリチウム含有複合酸化物（例えばＬｉＮｉＯ2、ＬｉＮｉ1/3Ｍｎ1/3Ｃｏ1/3Ｏ2など）を含むことがより好ましい。Ｎｉ元素の一部は、他の元素で置換してもよい。また、Ｎｉ元素を含むリチウム含有複合酸化物と、Ｎｉ元素を含まない材料とを、混合して用いてもよい。正極活物質は、１種を単独で用いてもよく、２種以上を組み合わせて用いてもよい。正極は、正極活物質と少量の結着剤（例えばＰＶＤＦ、ＢＭ−５００Ｂなど）を含む合剤を集電体に担持させたものであることが望ましい。結着剤がＰＶＤＦである場合、少量でも結着性を発揮できる高分子量のＰＶＤＦを選択することが好ましい。正極合剤には、導電剤としてカーボンブラックなどを少量添加してもよい。結着剤と導電剤の合計は、正極活物質１００重量部あたり、２〜８重量部が好ましい。
【００４８】
電極群のエネルギー密度を高めるために電池の充電終止電圧を、通常用いられる４．２Ｖよりも高く設定してもよい。例えば充電終止電圧を４．４Ｖ、４．５Ｖ、４．６Ｖなどに設定してもよい。充電終止電圧を４．２Ｖよりも高く設定する場合、理論容量の比較的低い正極と負極の組み合わせにおいても、正極の利用率が高くなり、電池の平均電圧も高くすることができる。よって、電池のエネルギー密度は高くなる。
【００４９】
隔離層の厚みは、２４μｍ以下が好適であり、例えば１０〜２４μｍ、１２．５〜２４μｍもしくは１４〜２０μｍが好適である。
隔離層の厚みが小さくなり過ぎると、正極と負極との間の電子的絶縁性が低下する場合がある。一方、隔離層の厚みが大き過ぎると、電池の設計容量が低下し、高出力特性が低下し、または電極群を電槽缶に挿入しにくくなる。隔離層の厚みが、例えば１０〜２４μｍもしくは１２．５〜２４μｍであれば、高容量設計が可能であり、正極と負極との間の電子的絶縁性も十分に保持できる。
【００５０】
多孔質耐熱層の厚みは、樹脂多孔膜の有無に関係なく、１〜２０μｍが好適であり、例えば１〜１０μｍもしくは２〜８μｍが好適である。多孔質耐熱層の厚みが１μｍ未満の場合、電池の内部短絡に対する耐性を向上させる効果が十分に得られない場合がある。一方、多孔質耐熱層の厚みが２０μｍまたは１０μｍを超える場合、多孔質耐熱層が脆くなる場合がある。また、多孔質耐熱層が厚くなり過ぎると、高出力特性が低下したり、電極群のエネルギー密度を７００Ｗｈ／Ｌ以上とすることが困難になったりする場合がある。多孔質耐熱層の厚みが１〜２０μｍもしくは１〜１０μｍであれば、エネルギー密度が高く、特性バランスのよい電池が得られる。
【００５１】
樹脂多孔膜の厚みは８〜１８μｍが好適である。樹脂多孔膜の厚みが８μｍ未満の場合、多孔質耐熱層の厚みが薄いと、正極と負極との間の電子的絶縁性を保つことが困難となる場合がある。一方、樹脂多孔膜の厚みが１８μｍを超える場合、電極群のエネルギー密度を７００Ｗｈ／Ｌ以上とすることが困難になる場合がある。樹脂多孔膜の厚みが８〜１８μｍであれば、エネルギー密度が高く、特性バランスのよい電池が得られる。
【００５２】
無機酸化物フィラーおよび結着剤を含む多孔質耐熱層は、正極の少なくとも一方の面に形成もしくは接着されていることが好ましく、正極の両面に形成もしくは接着されていることが更に好ましい。耐熱性樹脂からなる多孔質耐熱層は、樹脂多孔膜の少なくとも一方の面に形成もしくは接着されていることが好ましく、多孔質耐熱層は比較的脆いため、樹脂多孔膜の一方の面だけに形成もしくは接着されていることが更に好ましい。耐熱性樹脂からなる多孔質耐熱層が、樹脂多孔膜の一方の面だけに形成されている場合、樹脂多孔膜の厚みＡと、多孔質耐熱層の厚みＢとの比率：Ａ／Ｂは、内部短絡時の発熱を低減する観点から、例えば２．４≦Ａ／Ｂ≦８、もしくは、２．８≦Ａ／Ｂ≦６であることが望ましい。
【００５３】
次に、リチウム二次電池の設計基準と、エネルギー密度の算出方法について詳述する。
正極の理論容量は、以下のように求められる。
まず、作製した正極の一部（正極片）を用いてセルを組み立てる。正極片に含まれる活物質の重量は、計算などで求めることができる。正極活物質の重量を把握した後、正極片の理論容量に対して過剰量のＬｉ箔と正極片とを対峙させ、豊富な電解質中に浸漬すれば、セルが得られる。このセルを、電池の使用電圧範囲を規定する放電終止電圧および充電終止電圧に対して、それぞれ０．１Ｖ高い領域で充放電させる。例えば所望するリチウム二次電池の使用電圧範囲が３．０〜４．２Ｖ（すなわち放電終止電圧３．０Ｖ、充電終止電圧４．２Ｖ）である場合、セルを３．１〜４．３Ｖ（すなわち放電終止電圧３．１Ｖ、充電終止電圧が４．３Ｖ）の領域で充放電させる。このとき得られた２サイクル目の放電容量から単位重量あたりの正極活物質の理論容量（ｍＡｈ／ｇ）を求めることができる。正極の理論容量は、正極に含ませる活物質重量と、単位重量あたりの正極活物質の理論容量との積となる。
【００５４】
負極の理論容量は、以下のように求められる。
まず、作製した負極の一部（負極片）を用いてセルを組み立てる。負極片に含まれる活物質の重量は、計算などで求めることができる。負極活物質の重量を把握した後、負極片の理論容量に対して過剰量のＬｉ箔と負極片とを対峙させ、豊富な電解質中に浸漬すれば、セルが得られる。このセルを、Ｌｉ金属の電位に対して、０〜１．５Ｖ（すなわち放電終止電圧０Ｖ、充電終止電圧１．５Ｖ）の範囲で充放電させる。このとき得られた２サイクル目の充電容量から単位重量あたりの負極活物質の理論容量（ｍＡｈ／ｇ）を求めることができる。負極の理論容量は、負極に含ませる活物質重量と、単位重量あたりの負極活物質の理論容量との積となる。
【００５５】
２サイクル目の充電容量から理論容量を求めることにより、負極活物質に取り込まれる不可逆容量分のＬｉ量を反映させることができる。なお、ここでの充電は、負極活物質からリチウムが放出される反応を意味する。負極にリチウム金属を用いる場合、負極の理論容量は、用いるＬｉ金属の重量から直に求めることができる。ただし、電池特性を適正化する観点から、用いるＬｉ金属の重量の４０％を設計容量とするのがよい。リチウム金属を負極に用いる場合、負極に集電体を用いないため、リチウム金属の全量が反応するように電池を設計すると、負極の形状維持が困難になる。なお、不可逆容量を有する活物質とリチウム金属とを併用することにより、その活物質の不可逆容量をリチウム金属で補填してもよい。
【００５６】
次に、理論容量が明確になった正極と負極を用いて、以下の要領で電池を設計する。
まず、電池寿命を適正化する観点から、正極の設計容量は、正極の理論容量の０．９７倍とする。負極の設計容量は、所望するリチウム二次電池の使用電圧範囲において、正極の設計容量の１０５％とする。続いて工程歩留を高める観点から、電極群の横断面積は、その電極群を収容する電槽缶の内容空間の横断面積の（０．９５）2倍とする。
【００５７】
ここで、円筒形電池の場合、電極群のエネルギー密度（Ｗｈ／Ｌ）は、計算式：１０００×α×β／（γ×π×（０．９５ε／２）2）より求められる。ただし、電池の理論容量（０．９７×正極の理論容量）をα（Ａｈ）、放電時の中間電圧（初期電池容量の１／２量を放電した時の電圧）をβ（Ｖ）、負極活物質層の幅をγ（ｃｍ）、電槽缶の内径（直径）をε（ｃｍ）とする。なお、電池の理論容量は、正極の設計容量と同義である。
【００５８】
角形電池の場合、電極群のエネルギー密度（Ｗｈ／Ｌ）は、計算式１０００×α×β／（γ×０．９５2×ε）より求められる。ただし、電池の理論容量（０．９７×正極の理論容量）をα（Ａｈ）、放電時の中間電圧（初期電池容量の１／２量を放電した時の電圧）をβ（Ｖ）、負極活物質層の幅をγ（ｃｍ）、電槽缶の内底面積をε（ｃｍ2）とする。
【００５９】
非水電解質や電槽缶には、従来からリチウム二次電池に用いられているものを用いることができる。また、従来からリチウム二次電池に用いられている公知技術を本発明のリチウム二次電池に適用してもよい。
非水電解質には、リチウム塩を溶質として溶解する非水溶媒を用いることが好ましい。
【００６０】
リチウム塩には、６フッ化リン酸リチウム（ＬｉＰＦ6）、過塩素酸リチウム（ＬｉＣｌＯ4）、四フッ化ホウ酸リチウム（ＬｉＢＦ4）、ＬｉＡｌＣｌ4、ＬｉＳｂＦ6、ＬｉＳＣＮ、ＬｉＣｌ、ＬｉＣＦ3ＳＯ3、ＬｉＣＦ3ＣＯ2、Ｌｉ（ＣＦ3ＳＯ2）2、ＬｉＡｓＦ6、ＬｉＮ（ＣＦ3ＳＯ2）2、ＬｉＢ10Ｃｌ10、低級脂肪族カルボン酸リチウム、ＬｉＣｌ、ＬｉＢｒ、ＬｉＩ、四クロロホウ酸リチウム、四フェニルホウ酸リチウム、リチウムイミド塩等を用いることができる。これらは単独で用いてもよく、２種以上を組み合わせて用いてもよい。リチウム塩の非水溶媒に対する溶解量は、特に限定されないが、リチウム塩濃度は０．２〜２ｍｏｌ／Ｌが好ましく、０．５〜１．５ｍｏｌ／Ｌが更に好ましい。
【００６１】
非水溶媒には、エチレンカーボネ−ト（ＥＣ）、プロピレンカ−ボネ−ト（ＰＣ）、ブチレンカーボネート（ＢＣ）などの環状カーボネート類、ジメチルカーボネート（ＤＭＣ）、ジエチルカーボネート（ＤＥＣ）、エチルメチルカーボネート（ＥＭＣ）、ジプロピルカーボネート（ＤＰＣ）などの鎖状カーボネート類、ギ酸メチル、酢酸メチル、プロピオン酸メチル、プロピオン酸エチルなどの脂肪族カルボン酸エステル類、γ−ブチロラクトン、γ−バレロラクトン等のラクトン類、１，２−ジメトキシエタン（ＤＭＥ）、１，２−ジエトキシエタン（ＤＥＥ）、エトキシメトキシエタン（ＥＭＥ）等の鎖状エーテル類、テトラヒドロフラン、２−メチルテトラヒドロフラン等の環状エーテル類、ジメチルスルホキシド、１，３−ジオキソラン、ホルムアミド、アセトアミド、ジメチルホルムアミド、ジオキソラン、アセトニトリル、プロピオニトリル、ニトロメタン、エチルモノグライム、リン酸トリエステル、トリメトキシメタン、ジオキソラン誘導体、スルホラン、メチルスルホラン、１，３−ジメチル−２−イミダゾリジノン、３−メチル−２−オキサゾリジノン、プロピレンカーボネート誘導体、テトラヒドロフラン誘導体、エチルエーテル、１，３−プロパンサルトン、アニソール、ジメチルスルホキシド、Ｎ−メチル−２−ピロリドンを用いることができる。これらは単独で用いてもよいが、２種以上を混合して用いることが好ましい。なかでも環状カーボネートと鎖状カーボネートとの混合溶媒または環状カーボネートと鎖状カーボネートと脂肪族カルボン酸エステルとの混合溶媒が好ましい。
【００６２】
電池の充放電特性を改良する目的で、種々の添加剤を添加することができる。添加剤には、例えばビニレンカーボネート（ＶＣ）、ビニルエチレンカーボネート（ＶＥＣ）、シクロヘキシルベンゼン（ＣＨＢ）、フルオロベンゼンなどを用いることが好ましい。これらの添加剤は、正極および／または負極上に、良好な皮膜を形成し、過充電時の安定性を向上させる。
【００６３】
電槽缶は、リチウム二次電池の作動電圧範囲において電気化学的に安定でなければならない。例えば、鉄を材質とする電槽缶が好ましく、ニッケルやスズによるめっきが施されていてもよい。電槽缶に電極群を挿入し、非水電解質を注入した後、電槽缶の開口に蓋体を配置し、かしめ封口することにより、リチウム二次電池が完成する。
以下に、本発明を実施例に基づいて具体的に説明する。
【００６４】
《電池Ａ１》
リチウム二次電池の使用電圧範囲が２．５Ｖ〜４．２Ｖ（放電終止電圧２．５Ｖ、充電終止電圧４．２Ｖ）となるように電池を設計した。
【００６５】
（i）正極の作製
正極活物質であるニッケル酸リチウム粉末（メディアン径２０μｍ）５ｋｇと、結着剤であるポリフッ化ビニリデン（ＰＶＤＦ）を１２重量％含むＮ−メチル−２−ピロリドン（ＮＭＰ）溶液（呉羽化学工業株式会社製の＃１３２０（商品名））１ｋｇと、導電剤であるアセチレンブラック９０ｇと、分散媒である適量のＮＭＰとを、双腕式練合機で攪拌し、正極合剤ペーストを調製した。正極合剤ペーストを、厚み１５μｍのアルミニウム箔からなる帯状の正極集電体の両面に塗布した。塗布された正極合剤ペーストを乾燥させ、圧延ロールで圧延し、正極活物質層を形成した。得られた極板を、円筒型の電槽缶（直径１８ｍｍ、高さ６５ｍｍ、内径１７.８５ｍｍ）に挿入可能な幅（５７ｍｍ）に裁断して、正極を得た。
【００６６】
（ii）負極の作製
負極活物質であるケイ素（Ｓｉ）単体粉末（メディアン径１０μｍ）３ｋｇと、結着剤である変性スチレンブタジエンゴム粒子を４０重量％含む水分散液（日本ゼオン株式会社製のＢＭ−４００Ｂ（商品名））７５０ｇと、導電剤であるアセチレンブラック６００ｇと、増粘剤であるカルボキシメチルセルロース（ＣＭＣ）３００ｇと、分散媒である適量の水とを、双腕式練合機で攪拌し、負極合剤ペーストを調製した。負極合剤ペーストを、厚み１０μｍの銅箔からなる帯状の負極集電体の両面に塗布した。塗布された負極合剤ペーストを乾燥させ、圧延ロールで圧延し、負極活物質層を形成した。得られた極板を、電槽缶に挿入可能な幅（５８．５ｍｍ）に裁断して、負極を得た。なお、負極の幅と負極活物質層の幅とは同じとした。
【００６７】
（iii）多孔質耐熱層の形成
アルミナ粉末（メディアン径０．３μｍ）９７０ｇと、結着剤であるポリアクリロニトリル変性ゴムを８重量％含むＮＭＰ溶液（日本ゼオン株式会社製のＢＭ−７２０Ｈ（商品名））３７５ｇと、分散媒である適量のＮＭＰとを、双腕式練合機で攪拌し、耐熱層スラリーを調製した。耐熱層スラリーを、正極の表面上に、正極活物質層が覆われるように塗布した。塗布された耐熱層スラリーを１２０℃の真空減圧下で１０時間乾燥し、多孔質耐熱層を形成した。多孔質耐熱層の厚みは５μｍとした。
【００６８】
（iv）電池の組み立て
多孔質耐熱層を有する正極と、負極とを、厚さ１４μｍのポリエチレン製の樹脂多孔膜（旭化成株式会社製のハイポア（商品名））を介して捲回し、電極群を作製した。よって、隔離層は、多孔質耐熱層と樹脂多孔膜からなり、その合計厚みは１９μｍであった。
ニッケルめっきを施した鉄製の円筒型の電槽缶（直径１８ｍｍ、高さ６５ｍｍ、内径１７.８５ｍｍ）に、電極群を挿入した後、非水電解質を５．０ｇ電槽缶内に注液し、電槽缶の開口を蓋体で封口して、リチウム二次電池を完成させた。非水電解質には、エチレンカーボネート（ＥＣ）とジメチルカーボネート（ＤＭＣ）とエチルメチルカーボネート（ＥＭＣ）との混合溶媒にＬｉＰＦ6を１モル／Ｌの濃度で溶解したものを用いた。混合溶媒におけるＥＣとＤＭＣとＥＭＣとの体積比は、１：１：１とした。非水電解質には３重量％のビニレンカーボネート（ＶＣ）を添加した。電池の理論容量は３６０６ｍＡｈ、電極群のエネルギー密度は９２８Ｗｈ／Ｌであった。
【００６９】
《電池Ａ２》
ケイ素単体粉末の代わりにＳｉＯ粉末（メディアン径８μｍ）を用い、上述した設計基準に基づいて（すなわちリチウム二次電池の使用電圧範囲を２．５Ｖ〜４．２Ｖとし、電極群の体積を電池Ａ１と同じにして）適宜正極および負極の寸法を変更したこと以外は、電池Ａ１と同様のリチウム二次電池を作製した。電池の理論容量は３２０３ｍＡｈ、電極群のエネルギー密度は８２４Ｗｈ／Ｌであった。
【００７０】
《電池Ａ３》
負極活物質であるスズ（Ｓｎ）単体粉末（メディアン径１０μｍ）４ｋｇと、結着剤である変性スチレンブタジエンゴム粒子を４０重量％含む水分散液（日本ゼオン株式会社製のＢＭ−４００Ｂ（商品名））２５０ｇと、導電剤であるアセチレンブラック２００ｇと、増粘剤であるカルボキシメチルセルロース（ＣＭＣ）１００ｇと、分散媒である適量の水とを、双腕式練合機で攪拌し、負極合剤ペーストを調製した。この負極合剤ペーストを用い、上述した設計基準に基づいて適宜正極および負極の寸法を変更したこと以外は、電池Ａ１と同様のリチウム二次電池を作製した。電池の理論容量は３３９５ｍＡｈ、電極群のエネルギー密度は８７３Ｗｈ／Ｌであった。
【００７１】
《電池Ａ４》
負極に厚み１４０μｍのリチウム金属箔を用い、上述した設計基準に基づいて適宜正極および負極の寸法を変更したこと以外は、電池Ａ１と同様のリチウム二次電池を作製した。電池の理論容量は３２４２ｍＡｈ、電極群のエネルギー密度は９３２Ｗｈ／Ｌであった。
【００７２】
《電池Ａ５》
負極の表面に厚み５μｍのリチウム金属の蒸着膜を形成し、上述した設計基準に基づいて適宜正極および負極の寸法を変更したこと以外は、電池Ａ１と同様にしてリチウム二次電池を作製した。電池の理論容量は３５２９ｍＡｈ、電極群のエネルギー密度は９０８Ｗｈ／Ｌであった。
【００７３】
《電池Ａ６》
負極の表面に厚み５μｍのリチウム金属の蒸着膜を形成し、上述した設計基準に基づいて適宜正極および負極の寸法を変更したこと以外は、電池Ａ２と同様にしてリチウム二次電池を作製した。電池の理論容量は３１３５ｍＡｈ、電極群のエネルギー密度は８０７Ｗｈ／Ｌであった。
【００７４】
《電池Ａ７〜１０》
多孔質耐熱層を正極の表面上に形成せず、負極の表面上に、負極活物質層が覆われるように形成したこと以外は、電池Ａ５、Ａ６、Ａ４およびＡ１と同様にして、電池Ａ７、Ａ８、Ａ９およびＡ１０をそれぞれ作製した。
【００７５】
《電池Ａ１１〜１３》
多孔質耐熱層のアルミナを、ほぼ同じ粒度分布を有するマグネシア、シリカまたはジルコニアに変更したこと以外、電池Ａ１と同様にして、電池Ａ１１、Ａ１２またはＡ１３をそれぞれ作製した。
【００７６】
《電池Ａ１４》
多孔質耐熱層の厚みを２μｍに変更し、樹脂多孔膜の厚みを２０μｍに変更し、隔離層の厚みを２２μｍとし、上述した設計基準に基づいて適宜正極および負極の寸法を変更したこと以外は、電池Ａ１と同様にしてリチウム二次電池を作製した。電池の理論容量は３５１０ｍＡｈ、電極群のエネルギー密度は９０３Ｗｈ／Ｌであった。
【００７７】
《電池Ａ１５》
多孔質耐熱層の厚みを２μｍに変更し、樹脂多孔膜の厚みを１８μｍに変更し、隔離層の厚みを２０μｍとし、上述した設計基準に基づいて適宜正極および負極の寸法を変更したこと以外は、電池Ａ１と同様にしてリチウム二次電池を作製した。電池の理論容量は３５８７ｍＡｈ、電極群のエネルギー密度は９２３Ｗｈ／Ｌであった。
【００７８】
《電池Ａ１６》
多孔質耐熱層の厚みを２μｍに変更し、樹脂多孔膜の厚みを１４μｍに変更し、隔離層の厚みを１６μｍとし、上述した設計基準に基づいて適宜正極および負極の寸法を変更したこと以外は、電池Ａ１と同様にしてリチウム二次電池を作製した。電池の理論容量は３７０２ｍＡｈ、電極群のエネルギー密度は９５２Ｗｈ／Ｌであった。
【００７９】
《電池Ｂ１》
多孔質耐熱層の厚みを２μｍに変更し、樹脂多孔膜の厚みを８μｍに変更し、隔離層の厚みを１０μｍとし、上述した設計基準に基づいて適宜正極および負極の寸法を変更したこと以外は、電池Ａ１と同様にしてリチウム二次電池を作製した。電池の理論容量は３９１３ｍＡｈ、電極群のエネルギー密度は１００７Ｗｈ／Ｌであった。
【００８０】
《電池Ｂ２》
多孔質耐熱層の厚みを２μｍに変更し、樹脂多孔膜の厚みを６μｍに変更し、隔離層の厚みを８μｍとし、上述した設計基準に基づいて適宜正極および負極の寸法を変更したこと以外は、電池Ｂ１と同様にしてリチウム二次電池を作製した。電池の理論容量は３９７０ｍＡｈ、電極群のエネルギー密度は１０２１Ｗｈ／Ｌであった。
【００８１】
《電池Ａ１７》
多孔質耐熱層の厚みを１０μｍに変更し、隔離層の厚みを２４μｍとし、上述した設計基準に基づいて適宜正極および負極の寸法を変更したこと以外は、電池Ａ１と同様にしてリチウム二次電池を作製した。電池の理論容量は３４５３ｍＡｈ、電極群のエネルギー密度は８８８Ｗｈ／Ｌであった。
【００８２】
《電池Ａ１８》
多孔質耐熱層の厚みを１μｍに変更し、隔離層の厚みを１５μｍとし、上述した設計基準に基づいて適宜正極および負極の寸法を変更したこと以外は、電池Ａ１と同様にしてリチウム二次電池を作製した。電池の理論容量は３７４０ｍＡｈ、電極群のエネルギー密度は９６２Ｗｈ／Ｌであった。
【００８３】
《電池Ｂ３》
多孔質耐熱層の厚みを０．５μｍに変更し、隔離層の厚みを１４．５μｍとし、上述した設計基準に基づいて適宜正極および負極の寸法を変更したこと以外は、電池Ａ１と同様にしてリチウム二次電池を作製した。電池の理論容量は３７５９ｍＡｈ、電極群のエネルギー密度は９６７Ｗｈ／Ｌであった。
【００８４】
《電池Ａ１９》
多孔質耐熱層の厚みを１μｍに変更し、隔離層の厚みを１２．５μｍとし、上述した設計基準に基づいて適宜正極および負極の寸法を変更したこと以外は、電池Ａ１と同様にしてリチウム二次電池を作製した。電池の理論容量は３８３６ｍＡｈ、電極群のエネルギー密度は９８７Ｗｈ／Ｌであった。
【００８５】
《電池Ｂ４》
多孔質耐熱層の厚みを１０μｍに変更し、隔離層の厚みを２６μｍとし、上述した設計基準に基づいて適宜正極および負極の寸法を変更したこと以外は、電池Ａ１と同様にしてリチウム二次電池を作製した。電池の理論容量は３３５７ｍＡｈ、電極群のエネルギー密度は８６４Ｗｈ／Ｌであった。
【００８６】
《電池Ｂ５》
多孔質耐熱層の厚みを１２μｍに変更し、隔離層の厚みを２６μｍとし、上述した設計基準に基づいて適宜正極および負極の寸法を変更したこと以外は、電池Ａ１と同様にしてリチウム二次電池を作製した。電池の理論容量は３３５７ｍＡｈ、電極群のエネルギー密度は８６４Ｗｈ／Ｌであった。
【００８７】
《電池Ａ２０》
多孔質耐熱層を正極の表面上に形成せず、樹脂多孔膜の表面上（片面のみ）に形成し、多孔質耐熱層を正極側に配置したこと以外は、電池Ａ１と同様にしてリチウム二次電池を作製した。
【００８８】
《電池Ａ２１》
樹脂多孔膜の表面上に多孔質耐熱層を、下記の要領で形成したこと以外、電池Ａ２０と同様にしてリチウム二次電池を作製した。
【００８９】
まず、１ｋｇのＮＭＰに対し、乾燥した無水塩化カルシウムを６５ｇ添加し、反応槽内で８０℃に加温して完全に溶解させた。得られた塩化カルシウムのＮＭＰ溶液を常温に戻した後、パラフェニレンジアミンを３２ｇ添加し、完全に溶解させた。この後、反応槽を２０℃の恒温槽に入れ、テレフタル酸ジクロライド５８ｇを、１時間をかけてＮＭＰ溶液に滴下した。その後、ＮＭＰ溶液を２０℃の恒温槽内で１時間放置し、重合反応を進行させることにより、ポリパラフェニレンテレフタルアミド（以下、ＰＰＴＡと略記）を合成した。
【００９０】
反応終了後、ＮＭＰ溶液（重合液）を、恒温槽から真空槽に入れ替え、減圧下で３０分間撹拌して脱気した。得られた重合液を、さらに塩化カルシウムのＮＭＰ溶液で希釈し、ＰＰＴＡ濃度が１．４重量％であるアラミド樹脂のＮＭＰ溶液を調製した。
【００９１】
得られたアラミド樹脂のＮＭＰ溶液を、樹脂多孔膜の片面に、ドクターブレードにより塗布し、８０℃の熱風（風速０．５ｍ／秒）で乾燥した。その後、アラミド樹脂の膜を、純水で十分に水洗し、塩化カルシウムを除去すると同時に膜に微孔を形成し、乾燥させた。こうして樹脂多孔膜の片面に、厚み５μｍの多孔質耐熱層を形成した。なお、ＮＭＰ溶液からアラミド樹脂を分離して、その熱変形温度（荷重たわみ温度）をＡＳＴＭに準拠して測定したところ３２１℃であった。
【００９２】
《電池Ａ２２》
樹脂多孔膜の表面上に多孔質耐熱層を、下記の要領で形成したこと以外、電池Ａ２０と同様にしてリチウム二次電池を作製した。
【００９３】
まず、無水トリメリット酸モノクロライド２１ｇと、ジアミン（ジアミノジフェニルエーテル）２０ｇとを、ＮＭＰ１ｋｇに添加し、室温で混合し、ポリアミド酸のＮＭＰ溶液（ポリアミド酸濃度３．９重量％）を調製した。得られたポリアミド酸のＮＭＰ溶液を、樹脂多孔膜の片面に、ドクターブレードにより塗布した。その後、塗膜を８０℃の熱風（風速０．５ｍ／秒）で乾燥させると同時に、ポリアミド酸を脱水閉環させて、ポリアミドイミドを生成させた。なお、ポリアミドイミドの熱変形温度（荷重たわみ温度）をＡＳＴＭに準拠して測定したところ、２８０℃であった。
【００９４】
《電池Ａ２３〜２５》
樹脂多孔膜が担持する多孔質耐熱層を負極側に配置したこと以外は、電池Ａ２０、Ａ２１およびＡ２２と同様にして、電池Ａ２３、Ａ２４およびＡ２５をそれぞれ作製した。
【００９５】
《電池Ｂ６》
樹脂多孔膜の厚みを１２μｍに変更し、多孔質耐熱層の厚みを０．５μｍに変更し、隔離層の厚みを１２．５μｍとし、上述した設計基準に基づいて適宜正極および負極の寸法を変更したこと以外は、電池Ａ２１と同様にしてリチウム二次電池を作製した。電池の理論容量は３８３６ｍＡｈ、電極群のエネルギー密度は９８７Ｗｈ／Ｌであった。
【００９６】
《電池Ａ２６》
樹脂多孔膜の厚みを１２μｍに変更し、多孔質耐熱層の厚みを１μｍに変更し、隔離層の厚みを１３μｍとし、上述した設計基準に基づいて適宜正極および負極の寸法を変更したこと以外は、電池Ａ２１と同様にしてリチウム二次電池を作製した。電池の理論容量は３８１７ｍＡｈ、電極群のエネルギー密度は９８２Ｗｈ／Ｌであった。
【００９７】
《電池Ａ２７》
樹脂多孔膜の厚みを１２μｍに変更し、多孔質耐熱層の厚みを２μｍに変更し、隔離層の厚みを１４μｍとし、上述した設計基準に基づいて適宜正極および負極の寸法を変更したこと以外は、電池Ａ２１と同様にしてリチウム二次電池を作製した。電池の理論容量は３７７８ｍＡｈ、電極群のエネルギー密度は９７２Ｗｈ／Ｌであった。
【００９８】
《電池Ａ２８》
樹脂多孔膜の厚みを１２μｍに変更し、隔離層の厚みを１７μｍとし、上述した設計基準に基づいて適宜正極および負極の寸法を変更したこと以外は、電池Ａ２１と同様にしてリチウム二次電池を作製した。電池の理論容量は３６８３ｍＡｈ、電極群のエネルギー密度は９４８Ｗｈ／Ｌであった。
【００９９】
《電池Ａ２９》
樹脂多孔膜の厚みを１２μｍに変更し、多孔質耐熱層の厚みを１０μｍに変更し、隔離層の厚みを２２μｍとし、上述した設計基準に基づいて適宜正極および負極の寸法を変更したこと以外は、電池Ａ２１と同様にしてリチウム二次電池を作製した。電池の理論容量は３５１０ｍＡｈ、電極群のエネルギー密度は９０３Ｗｈ／Ｌであった。
【０１００】
《電池Ａ３０》
樹脂多孔膜の厚みを１４μｍに変更し、多孔質耐熱層の厚みを１０μｍに変更し、隔離層の厚みを２４μｍとし、上述した設計基準に基づいて適宜正極および負極の寸法を変更したこと以外は、電池Ａ２１と同様にしてリチウム二次電池を作製した。電池の理論容量は３４５３ｍＡｈ、電極群のエネルギー密度は８８８Ｗｈ／Ｌであった。
【０１０１】
《電池Ａ３１》
樹脂多孔膜の厚みを１１．５μｍに変更し、多孔質耐熱層の厚みを１μｍに変更し、隔離層の厚みを１２．５μｍとし、上述した設計基準に基づいて適宜正極および負極の寸法を変更したこと以外は、電池Ａ２１と同様にしてリチウム二次電池を作製した。電池の理論容量は３８３６ｍＡｈ、電極群のエネルギー密度は９８７Ｗｈ／Ｌであった。
【０１０２】
《電池Ａ３２》
樹脂多孔膜の厚みを１２μｍに変更し、多孔質耐熱層の厚みを１．５μｍに変更し、隔離層の厚みを１３．５μｍとし、上述した設計基準に基づいて適宜正極および負極の寸法を変更したこと以外は、電池Ａ２１と同様にしてリチウム二次電池を作製した。電池の理論容量は３８１７ｍＡｈ、電極群のエネルギー密度は９８２Ｗｈ／Ｌであった。
【０１０３】
《電池Ｂ７》
樹脂多孔膜の厚みを１６μｍに変更し、多孔質耐熱層の厚みを１０μｍに変更し、隔離層の厚みを２６μｍとし、上述した設計基準に基づいて適宜正極および負極の寸法を変更したこと以外は、電池Ａ２１と同様にしてリチウム二次電池を作製した。電池の理論容量は３３５７ｍＡｈ、電極群のエネルギー密度は８６４Ｗｈ／Ｌであった。
【０１０４】
《電池Ｂ８》
樹脂多孔膜の厚みを１２μｍに変更し、多孔質耐熱層の厚みを１２μｍに変更し、隔離層の厚みを２４μｍとし、上述した設計基準に基づいて適宜正極および負極の寸法を変更したこと以外は、電池Ａ２１と同様にしてリチウム二次電池を作製した。電池の理論容量は３４５３ｍＡｈ、電極群のエネルギー密度は８８８Ｗｈ／Ｌであった。
【０１０５】
《電池Ｂ９》
樹脂多孔膜の厚みを１１μｍに変更し、多孔質耐熱層の厚みを１μｍに変更し、隔離層の厚みを１２μｍとし、上述した設計基準に基づいて適宜正極および負極の寸法を変更したこと以外は、電池Ａ２１と同様にしてリチウム二次電池を作製した。電池の理論容量は３８３６ｍＡｈ、電極群のエネルギー密度は９８４Ｗｈ／Ｌであった。
【０１０６】
《電池Ａ３３》
耐熱層スラリーを、平滑なＳＵＳ板上に塗布し、塗膜を１２０℃の真空減圧下で１０時間乾燥し、厚さ１０μｍの多孔質耐熱層を形成した。これをＳＵＳ板から剥がして、多孔質耐熱層からなる独立したシートを得た。多孔質耐熱層を正極の表面上に形成せず、得られたシートを樹脂多孔膜の正極側に配置し、樹脂多孔膜の厚みを１０μｍに変更し、隔離層の厚みを２０μｍとし、上述した設計基準に基づいて適宜正極および負極の寸法を変更したこと以外は、電池Ａ１と同様にしてリチウム二次電池を作製した。なお、多孔質耐熱層の面積（寸法）は、負極活物質層の面積よりも大きくした。電池の理論容量は３５８７ｍＡｈ、電極群のエネルギー密度は９２３Ｗｈ／Ｌであった。
【０１０７】
《電池Ａ３４》
ＰＰＴＡ濃度が１．４重量％であるアラミド樹脂のＮＭＰ溶液を、平滑なＳＵＳ板上に塗布し、塗膜を８０℃の熱風（風速０．５ｍ／秒）で乾燥し、その後、アラミド樹脂の膜を、純水で十分に水洗し、更に乾燥させて、厚さ１０μｍのアラミド樹脂からなる多孔質耐熱層を形成した。これをＳＵＳ板から剥がして、多孔質耐熱層からなる独立したシートを得た。こうして得られたシートを用いたこと以外は、電池Ａ３３と同様にしてリチウム二次電池を作製した。
【０１０８】
《電池Ａ３５》
ポリアミド酸のＮＭＰ溶液を、平滑なＳＵＳ板上に塗布し、塗膜を８０℃の熱風（風速０．５ｍ／秒）で乾燥させると同時に、ポリアミド酸を脱水閉環させて、ポリアミドイミドを生成させ、厚さ１０μｍのポリアミドイミドからなる多孔質耐熱層を形成した。これをＳＵＳ板から剥がして、多孔質耐熱層からなる独立したシートを得た。こうして得られたシートを用いたこと以外は、電池Ａ３３と同様にしてリチウム二次電池を作製した。
【０１０９】
《電池Ｂ１０》
樹脂多孔膜を用いず、多孔質耐熱層からなるシートの厚みを１４μｍとし、上述した設計基準に基づいて適宜正極および負極の寸法を変更したこと以外は、電池Ａ３３と同様にしてリチウム二次電池を作製した。電池の理論容量は３７６８ｍＡｈ、電極群のエネルギー密度は９７２Ｗｈ／Ｌであった。
【０１１０】
《電池Ｂ１１》
樹脂多孔膜を用いず、多孔質耐熱層からなるシートの厚みを２０μｍとし、上述した設計基準に基づいて適宜正極および負極の寸法を変更したこと以外は、電池Ａ３３と同様にしてリチウム二次電池を作製した。電池の理論容量は３５８７ｍＡｈ、電極群のエネルギー密度は９２３Ｗｈ／Ｌであった。
【０１１１】
《電池Ｂ１２》
樹脂多孔膜を用いず、多孔質耐熱層からなるシートの厚みを２２μｍとし、上述した設計基準に基づいて適宜正極および負極の寸法を変更したこと以外は、電池Ａ３３と同様にしてリチウム二次電池を作製した。電池の理論容量は３５１０ｍＡｈ、電極群のエネルギー密度は９０３Ｗｈ／Ｌであった。
【０１１２】
《電池Ｂ１３》
樹脂多孔膜を用いず、多孔質耐熱層からなるシートの厚みを１４μｍとし、上述した設計基準に基づいて適宜正極および負極の寸法を変更したこと以外は、電池Ａ３４と同様にしてリチウム二次電池を作製した。
【０１１３】
《電池Ｂ１４》
樹脂多孔膜を用いず、多孔質耐熱層からなるシートの厚みを１４μｍとし、上述した設計基準に基づいて適宜正極および負極の寸法を変更したこと以外は、電池Ａ３５と同様にしてリチウム二次電池を作製した。
【０１１４】
《電池Ｂ１５》
多孔質耐熱層からなるシートを厚さ１６μｍのセルロース製不織布に変更し、上述した設計基準に基づいて適宜正極および負極の寸法を変更したこと以外は、電池Ｂ１０と同様にしてリチウム二次電池を作製した。電池の理論容量は３７０２ｍＡｈ、電極群のエネルギー密度は９５２Ｗｈ／Ｌであった。
【０１１５】
《電池Ａ３６》
正極を下記の要領で形成し、上述した設計基準に基づいて適宜正極および負極の寸法を変更したこと以外は、電池Ａ１と同様にしてリチウム二次電池を作製した。電池の理論容量は３１６４ｍＡｈ、電極群のエネルギー密度は８３８Ｗｈ／Ｌであった。
【０１１６】
正極活物質であるコバルト酸リチウム粉末（メディアン径１５μｍ）３ｋｇと、結着剤であるポリフッ化ビニリデン（ＰＶＤＦ）を１２重量％含むＮ−メチル−２−ピロリドン（ＮＭＰ）溶液（呉羽化学工業株式会社製の＃１３２０（商品名））１ｋｇと、導電剤であるアセチレンブラック９０ｇと、分散媒である適量のＮＭＰとを、双腕式練合機で攪拌し、正極合剤ペーストを調製した。正極合剤ペーストを、厚み１５μｍのアルミニウム箔からなる帯状の正極集電体の両面に塗布した。塗布された正極合剤ペーストを乾燥させ、圧延ロールで圧延し、正極活物質層を形成した。得られた極板を、円筒型の電槽缶（直径１８ｍｍ、高さ６５ｍｍ、内径１７.８５ｍｍ）に挿入可能な幅（５７ｍｍ）に裁断して、正極を得た。
【０１１７】
《電池Ａ３７》
正極を下記の要領で形成し、上述した設計基準に基づいて適宜正極および負極の寸法を変更したこと以外は、電池Ａ１と同様にしてリチウム二次電池を作製した。電池の理論容量は３１２９ｍＡｈ、電極群のエネルギー密度は８１７Ｗｈ／Ｌであった。
【０１１８】
正極活物質であるニッケルマンガンコバルトリチウム酸化物（ＬｉＮｉ1/3Ｍｎ1/3Ｃｏ1/3Ｏ2）粉末（メディアン径１５μｍ）３ｋｇと、結着剤であるポリフッ化ビニリデン（ＰＶＤＦ）を１２重量％含むＮ−メチル−２−ピロリドン（ＮＭＰ）溶液（呉羽化学工業株式会社製の＃１３２０（商品名））１ｋｇと、導電剤であるアセチレンブラック９０ｇと、分散媒である適量のＮＭＰとを、双腕式練合機で攪拌し、正極合剤ペーストを調製した。正極合剤ペーストを、厚み１５μｍのアルミニウム箔からなる帯状の正極集電体の両面に塗布した。塗布された正極合剤ペーストを乾燥させ、圧延ロールで圧延し、正極活物質層を形成した。得られた極板を、円筒型の電槽缶（直径１８ｍｍ、高さ６５ｍｍ、内径１７.８５ｍｍ）に挿入可能な幅（５７ｍｍ）に裁断して、正極を得た。
【０１１９】
《電池Ａ３８》
正極を下記の要領で形成し、上述した設計基準に基づいて適宜正極および負極の寸法を変更したこと以外は、電池Ａ１と同様にしてリチウム二次電池を作製した。電池の理論容量は３５３７ｍＡｈ、電極群のエネルギー密度は９２３Ｗｈ／Ｌであった。
【０１２０】
第１正極活物質であるコバルト酸リチウム粉末（メディアン径１５μｍ）１．５ｋｇと、第２活物質であるニッケルマンガンコバルトリチウム酸化物（ＬｉＮｉ1/3Ｍｎ1/3Ｃｏ1/3Ｏ2）粉末（メディアン径１５μｍ）１．５ｋｇと、結着剤であるポリフッ化ビニリデン（ＰＶＤＦ）を１２重量％含むＮ−メチル−２−ピロリドン（ＮＭＰ）溶液（呉羽化学工業株式会社製の＃１３２０（商品名））１ｋｇと、導電剤であるアセチレンブラック９０ｇと、分散媒である適量のＮＭＰとを、双腕式練合機で攪拌し、正極合剤ペーストを調製した。正極合剤ペーストを、厚み１５μｍのアルミニウム箔からなる帯状の正極集電体の両面に塗布した。塗布された正極合剤ペーストを乾燥させ、圧延ロールで圧延し、正極活物質層を形成した。得られた極板を、円筒型の電槽缶（直径１８ｍｍ、高さ６５ｍｍ、内径１７.８５ｍｍ）に挿入可能な幅（５７ｍｍ）に裁断して、正極を得た。
【０１２１】
《電池Ａ３９》
負極を下記の要領で形成し、上述した設計基準に基づいて適宜正極および負極の寸法を変更したこと以外は、電池Ａ１と同様にしてリチウム二次電池を作製した。電池の理論容量は２６３３ｍＡｈ、電極群のエネルギー密度は７１７Ｗｈ／Ｌであった。
【０１２２】
負極活物質である人造黒鉛粉末（メディアン径２０μｍ）３ｋｇと、結着剤である変性スチレンブタジエンゴム粒子を４０重量％含む水分散液（日本ゼオン株式会社製のＢＭ−４００Ｂ（商品名））７５ｇと、増粘剤であるカルボキシメチルセルロース（ＣＭＣ）３０ｇと、分散媒である適量の水とを、双腕式練合機で攪拌し、負極合剤ペーストを調製した。負極合剤ペーストを、厚み１０μｍの銅箔からなる帯状の負極集電体の両面に塗布した。塗布された負極合剤ペーストを乾燥させ、圧延ロールで圧延し、負極活物質層を形成した。得られた極板を、電槽缶に挿入可能な幅（５８．５ｍｍ）に裁断して、負極を得た。
【０１２３】
《電池Ａ４０》
リチウム二次電池の使用電圧範囲が２．５Ｖ〜４．４Ｖ（放電終止電圧２．５Ｖ、充電終止電圧４．４Ｖ）となるように電池設計を変更し、正極を電池Ａ３６と同様の要領で、負極を電池Ａ３９と同様の要領で作製し、上述した設計基準に基づいて適宜正極および負極の寸法を変更したこと以外は、電池Ａ１と同様にしてリチウム二次電池を作製した。電池の理論容量は２５１４ｍＡｈ、電極群のエネルギー密度は７４２Ｗｈ／Ｌであった。
【０１２４】
《電池Ａ４１》
リチウム二次電池の使用電圧範囲が２．５Ｖ〜４．４Ｖ（放電終止電圧２．５Ｖ、充電終止電圧４．４Ｖ）となるように電池設計を変更し、正極を電池Ａ３８と同様の要領で、負極を電池Ａ３９と同様の要領で作製し、上述した設計基準に基づいて適宜正極および負極の寸法を変更したこと以外は、電池Ａ１と同様にしてリチウム二次電池を作製した。電池の理論容量は２６０１ｍＡｈ、電極群のエネルギー密度は７２８Ｗｈ／Ｌであった。
【０１２５】
《電池Ａ４２》
リチウム二次電池の使用電圧範囲が２．５Ｖ〜４．４Ｖ（放電終止電圧２．５Ｖ、充電終止電圧４．４Ｖ）となるように電池設計を変更し、正極を電池Ａ３６と同様の要領で、負極を電池Ａ３９と同様の要領で作製し、上述した設計基準に基づいて適宜正極および負極の寸法を変更したこと以外は、電池Ａ２１と同様にしてリチウム二次電池を作製した。電池の理論容量は２５１４ｍＡｈ、電極群のエネルギー密度は７４２Ｗｈ／Ｌであった。
【０１２６】
《電池Ａ４３》
リチウム二次電池の使用電圧範囲が２．５Ｖ〜４．４Ｖ（放電終止電圧２．５Ｖ、充電終止電圧４．４Ｖ）となるように電池設計を変更し、正極を電池Ａ３８と同様の要領で、負極を電池Ａ３９と同様の要領で作製し、上述した設計基準に基づいて適宜正極および負極の寸法を変更したこと以外は、電池Ａ２１と同様にしてリチウム二次電池を作製した。電池の理論容量は２６０１ｍＡｈ、電極群のエネルギー密度は７２８Ｗｈ／Ｌであった。
【０１２７】
《電池Ｂ１６》
樹脂多孔膜の厚みを２０μｍに変更し、多孔質耐熱層を設けず、上述した設計基準に基づいて適宜正極および負極の寸法を変更したこと以外は、電池Ａ１と同様にしてリチウム二次電池を作製した。電池の理論容量は３５８７ｍＡｈ、電極群のエネルギー密度は９２３Ｗｈ／Ｌであった。
【０１２８】
《電池Ｂ１７》
リチウム二次電池の使用電圧範囲が２．５Ｖ〜４．２Ｖ（放電終止電圧２．５Ｖ、充電終止電圧４．２Ｖ）となるように電池設計を変更したこと以外は、電池Ａ４０と同様にしてリチウム二次電池を作製した。電池の理論容量は２３１４ｍＡｈ、電極群のエネルギー密度は６４８Ｗｈ／Ｌであった。
【０１２９】
《電池Ａ４４》
電池Ａ２１のアラミド樹脂のＮＭＰ溶液に、アラミド樹脂１００重量部あたり２００重量部のアルミナ粉末を添加したこと以外、電池Ａ２１と同様にしてリチウム二次電池を作製した。アルミナ粉末には、電池Ａ１の多孔質耐熱層に用いたのと同じものを用いた。
【０１３０】
《電池Ａ４５》
樹脂多孔膜が担持する多孔質耐熱層を負極側に配置したこと以外は、電池Ａ４４と同様にして、電池Ａ４９を作製した。
全ての電池を、それぞれ５０個ずつ作製し、以下の評価を行った。各電池の構成と評価結果を表１−１、１−２、２−１、２−２、３−１、３−２に示す。
【０１３１】
（絶縁不良検査）
非水電解質を添加する前の電極群に関し、印加電圧２５Ｖで直流抵抗を測定した。測定値が１ＭΩ以下のものを内部短絡している電池と見なし、その発生率を「絶縁不良率」として表３−１および３−２に記した。
【０１３２】
（電圧不良検査）
内部短絡していない電池の慣らし充放電を二度行い、次いで４００ｍＡの電流値で４．１Ｖに達するまで充電した。その後、４５℃環境下で７日間保存した。保存後の開回路電圧が保存前に対して５０ｍＶ以上低下した電池の発生率を「電圧不良率」として表３−１および３−２に記した。
【０１３３】
（高出力特性）
２０℃環境下で、以下の条件で充放電を行い、高出力放電時の放電容量を求めた。
定電流充電：  時間率０．７Ｃ／充電終止電圧は設計終止電圧（電池Ａ１〜Ａ３９、Ａ４４およびＡ４５、ならびに電池Ｂ１〜Ｂ１７は４．２Ｖ、電池Ａ４０〜Ａ４３は４．４Ｖ）
【０１３４】
定電圧充電：  充電電圧値−設計終止電圧／充電終止電流１００ｍＡ
定電流放電：  時間率０．２Ｃ／放電終止電圧は設計終止電圧（２．５Ｖ）
定電流充電：  時間率１Ｃ／充電終止電圧は設計終止電圧
定電圧充電：  充電電圧値は設計終止電圧／充電終止電流１００ｍＡ
定電流放電：  時間率２Ｃ／放電終止電圧は設計終止電圧
ここで、時間率Ｘ（Ｃ）は、電池の理論容量を１／Ｘ時間で放電することを示し、Ｘ値が大きいほど電流値は大きくなる。０．２Ｃ放電時の容量に対する、２Ｃ放電時の容量の比率を「高出力特性」として表３−１および３−２に記した。
【０１３５】
（保存特性）
２０℃環境下で、以下の条件で電池の充放電を行い、その後６０℃環境で、電池を２０日間保存した。その後、以下の条件で電池の充放電を行った。保存前の１Ｃ放電容量に対する、保存後の１Ｃ放電容量の比率を「保存特性」として表３−１および３−２に記した。
【０１３６】
定電流充電：  時間率０．７Ｃ／充電終止電圧は設計終止電圧＋０．１Ｖ
定電圧充電：  充電電圧値は設計終止電圧＋０．１Ｖ／充電終止電流１００ｍＡ
定電流放電：  時間率１Ｃ／放電終止電圧は設計終止電圧
定電流充電：  時間率０．７Ｃ／充電終止電圧は設計終止電圧＋０．１Ｖ
定電圧充電：  充電電圧値は設計終止電圧＋０．１Ｖ／充電終止電流１００ｍＡ
高温保存  ：  ６０℃／２０日間
定電流放電：  時間率０．２Ｃ／放電終止電圧は設計終止電圧
定電流充電：  時間率０．７Ｃ／充電終止電圧は設計終止電圧＋０．１Ｖ
定電圧充電：  充電電圧値は設計終止電圧＋０．１Ｖ／充電終止電流１００ｍＡ
定電流放電：  時間率１Ｃ／放電終止電圧は設計終止電圧
【０１３７】
（釘刺し試験）
電池に対して０．７Ｃで設計終止電圧＋０．１Ｖまで充電を行った。その後、２０℃環境下において、充電状態の電池の側面から、鉄製の釘（長さ方向に対して垂直な断面の直径２．５ｍｍ）を５ｍｍ／秒の速度で突き刺し、電池の発熱状態を観測した。電池の温度は、電池の側面に付した熱電対で測定した。９０秒後の到達温度を表３−１および３−２に記した。
【０１３８】
さらに、温度低下後の電池を分解して、短絡面積Ａ（すなわち釘の長さ方向に対して垂直な断面積）と、内部短絡による多孔質耐熱層もしくは隔離層の減少面積Ｂを測定した。（Ａ＋Ｂ）／Ａの最大値を表２−１および２−２に記した。
【０１３９】
【表１−１】
0005209875.tif 000002
【０１４０】
【表１−２】
0005209875.tif 000003
【０１４１】
【表２−１】
0005209875.tif 000004
【０１４２】
【表２−２】
0005209875.tif 000005
【０１４３】
【表３−１】
0005209875.tif 000006
【０１４４】
【表３−２】
0005209875.tif 000007
【０１４５】
電池Ｂ１７で用いたコバルト酸リチウム（正極活物質）と黒鉛（負極活物質）は、ともに理論容量が低い。よって、特性バランスおよび信頼性の高い電池は得られたが、充電終止電圧が４．２Ｖでは、所望の高エネルギー密度（７００Ｗｈ／Ｌ）を達成できなかった。電極群のエネルギー密度を７００Ｗｈ／Ｌ以上にするには、電池Ａ１〜Ａ３８、Ａ４４およびＡ４５のように、黒鉛よりエネルギー密度の大きい負極活物質を用いるか、電池Ａ３９のように、コバルト酸リチウムよりエネルギー密度の大きい正極活物質を用いるか、または、電池Ａ４０〜Ａ４３のように電池の充電終止電圧を４．２Ｖよりも高くする設定する必要がある。
【０１４６】
隔離層が多孔質耐熱層を含まない電池Ｂ１６は、釘刺し試験で内部短絡を発生させたとき、隔離層の減少面積が大きく、電池の発熱量も大きかった。内部短絡に伴う発熱によって、融点の低い樹脂多孔膜が溶融し、短絡部が拡大し、短絡電流が増大し、発熱を促進したものと考えられる。一方、隔離層が多孔質耐熱層を含む電池では、釘刺し試験で内部短絡を発生させたとき、多孔質耐熱層の減少面積Ｂを小さく抑制できた。よって、電池の発熱を抑制することができた。発熱を抑制する効果は、電池Ａ１〜６から示唆されるように、負極活物質の種類に関係なく得ることができる。
【０１４７】
多孔質耐熱層を負極の表面に設けた電池Ａ７〜Ａ１０は、釘刺し試験における電池の発熱が大きく、電圧不良率もやや高めであった。また、保存特性も低めであった。多孔質耐熱層を正極の表面上に設けた電池Ａ１〜Ａ６および樹脂多孔膜上に設けた電池Ａ２０〜Ａ２１において、より好ましい結果が得られた。エネルギー密度が高い負極活物質は、体積変化が大きく、もしくは状態変化を起こしやすい。よって、多孔質耐熱層が負極の表面上に形成されると、構造的に脆弱な多孔質耐熱層が部分的に破壊されるものと考えられる。負極がリチウム金属を含む電池Ａ７〜Ａ９では、特に電圧不良率が高かった。これはリチウム金属によって負極の電位が低くなり、正極で溶解した導電性の異物が、負極で析出しやすくなったためと考えられる。一方、多孔質耐熱性を正極の表面上に設けた電池Ａ４〜Ａ６では、正極で導電性の異物が溶解しにくいため、電圧不良率は低かった。
【０１４８】
電池Ａ１〜Ａ２０、Ａ２３、Ａ３３およびＡ３６〜Ａ４１の多孔質耐熱層は、絶縁性フィラーと結着剤からなるため、機械強度が比較的大きく、耐久性が高い。これに比べて、電池Ａ２１、Ａ２４、Ａ２６〜Ａ３２、Ａ３４、Ａ４２およびＡ４３の多孔質耐熱層は、アラミド樹脂からなるため、機械強度は比較的劣る。ポリアミドイミド樹脂からなる電池Ａ２２、Ａ２５、Ａ３５および電池Ｂ１４の多孔質耐熱層も同様である。よって、耐熱性樹脂からなる多孔質耐熱層を含む電池の電圧不良率は、比較的高くなった。ただし、耐熱性樹脂からなる多孔質耐熱層は、柔軟性が高いため、電極群の構成が容易であり、生産性は向上した。
【０１４９】
樹脂多孔膜上に多孔質耐熱層を設けた電池Ａ２０〜Ａ２５の比較から示されるように、絶縁性フィラーを用いた場合よりも、耐熱性樹脂を用いた場合の方が、電池の耐熱性が向上し、釘刺し安全性が高くなることがわかる。これは、絶縁性フィラーよりも柔軟性の高い耐熱性樹脂が、充放電時の極板の膨張および収縮に追従し易いためと考えられる。なかでも絶縁性フィラーと耐熱性樹脂とを併用した電池Ａ４４およびＡ４５では、絶縁性フィラーの利点（電圧不良率の低減）と耐熱性樹脂の利点（釘刺し安全性の向上）のほかに、高出力特性の向上が見られた。何らかの作用により、多孔質耐熱層内の空隙構造が改善され、高出力特性が向上したものと考えられる。
【０１５０】
上述のように、多孔質耐熱層は機械強度がやや低い。よって、電池Ａ２３〜Ａ２９のように正極や樹脂多孔膜の表面上に多孔質耐熱層を設けた場合の方が、電池Ａ３３〜Ａ３５のように多孔質耐熱層からなる独立したシートを用いる場合より、電圧不良率は小さくなった。
【０１５１】
樹脂多孔膜の表面上に多孔質耐熱層を設けた場合、電池Ａ２３〜Ａ２５のように多孔質耐熱層を負極側に配置すると、保存特性が低下する傾向があった。電池Ａ２０〜Ａ２２およびＡ２６〜Ａ２９のように、多孔質耐熱層を正極側に配置した方が優れた保存特性が得られた。多孔質耐熱層を正極側に配置することにより、高温かつ高電圧状態で電池を保存した場合にも、ポリオレフィンからなる樹脂多孔膜の酸化が抑制され、電気特性の低下が防止されると考えられる。
【０１５２】
隔離層の厚みは１２．５〜２４μｍの範囲で特に好ましい結果が得られた。隔離層の厚みが１２．５μｍ未満の電池Ｂ１、Ｂ２、Ｂ９では、絶縁不良率が高くなり、厚みが２４μｍを超える電池Ｂ４、Ｂ５、Ｂ７では、同じ負極活物質を用いた場合でも、電極群のエネルギー密度が低下した。また、高出力特性も低下する傾向があった。
【０１５３】
多孔質耐熱層の厚みは、樹脂多孔膜の有無に関係なく、１〜１０μｍの範囲で好ましい結果が得られた。多孔質耐熱層の厚みが１０μｍを超えた電池Ｂ５、Ｂ８では、高出力特性が低下した。耐熱性樹脂からなる多孔質耐熱層の厚みが１０μｍを超えると、絶縁性フィラーおよび結着剤を含む多孔質耐熱層の厚みが１０μｍを超えた場合よりも、更に特性が低下した。これは、耐熱性樹脂からなる多孔質耐熱層の空隙率が相対的に低いためと考えられる。よって、耐熱性樹脂からなる多孔質耐熱層は、厚みを特に厳密に制御する必要がある。一方、多孔質耐熱層の厚みが１μｍ未満になると、（Ａ＋Ｂ）／Ａ値が９以上となり、釘刺し試験における発熱が比較的著しくなった。
【０１５４】
樹脂多孔膜の厚みは、８〜１８μｍの範囲で好ましい結果が得られた。
【産業上の利用可能性】
【０１５５】
本発明のリチウム二次電池は、高いエネルギー密度と優れた安全性とを有するため、特に携帯情報端末および携帯電子機器のようなポータブル機器の電源としての利用可能性が高い。ただし、本発明のリチウム二次電池は、例えば家庭用小型電力貯蔵装置、自動二輪車、電気自動車、ハイブリッド電気自動車等の電源にも用いることができ、用途は特に限定されない。本発明のリチウム二次電池の形状は、特に限定されないが、例えば円筒型や角型が好適である。本発明のリチウム二次電池は、高出力特性に優れているため、多機能化ポータブル機器（ＰＤＡ）、電動工具、パーソナルコンピュータ（ＰＣ）、電動玩具、電動ロボット等の電源、大型バックアップ電源、非常用バックアップ電源（ＵＳＰ）、自然エネルギー発電の平準化電源、回生エネルギー利用システム等に好適である。
【図面の簡単な説明】
【０１５６】
【図１】本発明のリチウム二次電池の短絡部付近の断面模式図である。
【図１】
0005209875.tif 000008